(57)【要約】  【解決手段】  酸素分子を検出するための酸素透過性層が記載され、前記層は少なくとも１つの粒子が含まれる担体材料を有し、前記担体材料はポリフッ化ビニリデンまたはポリフッ化ビニリデンのコポリマーであり、前記粒子はポリマーまたはポリフッ化ビニリデンのコポリマーを有し、前記粒子のポリマーまたはコポリマーは、酸素分子を検出するための化学的に共有結合した指標化合物を有する。さらに、酸素分子を検出するための多層システムが記載される。前記層を製造する方法、および酸素分子を検出するための層または多層システムの使用も記載される。  【選択図】      図１
2019534157.tif 000002
【特許請求の範囲】
【請求項１】
酸素分子を検出するための酸素透過性層であって、前記層は少なくとも１つの粒子が含まれる担体材料を有し、前記担体材料はポリフッ化ビニリデンまたはポリフッ化ビニリデンのコポリマーであり、前記粒子はポリマーまたはコポリマーを有し、前記粒子のポリマーまたはコポリマーは、酸素分子を検出するための化学的に共有結合した指標化合物を有する、酸素透過性層。
【請求項２】
請求項１に記載の層において、前記層が、約１０μｍ〜約３００μｍ、好ましくは約５０μｍ〜約２５０μｍ、さらに好ましくは約８０μｍ〜約２００μｍの厚さを有する、層。
【請求項３】
請求項１または２に記載の層において、前記層が、約０．０５μｍ〜約２μｍ、好ましくは約０．１μｍ〜約１μｍ、さらに好ましくは約０．２μｍ〜約０．５μｍ、さらに好ましくは約０．４５μｍ〜約０．５μｍの直径の孔を有する、層。
【請求項４】
請求項１〜３のいずれか１つに記載の層において、前記粒子が、第１のモノマー及び少なくとも第２のモノマーとしての指標化合物からなるコポリマーを有し、前記第２のモノマーがスチレン、一置換スチレン、多置換スチレン、ジビニルベンゼン、アルキルアクリレート、アルキルメタクリレート、ビスメタクリレート、アクリルアミド、ビス−アクリルアミド、ビニルスルホンアミド、Ｏ−ビニルエーテル、およびそれらの混合物からなる群から選択される、層。
【請求項５】
請求項４に記載の層において、前記指標化合物が式（Ｉ）の化合物であり、
2019534157.tif 000006
式中、
ＭはＰｄ２＋またはＰｔ２＋であり、
各Ｒ１は独立してＣＦ３またはＨであり、
各Ｒ２は独立して−（ＣＨ２）ｎ−Ｒ３またはＨであり、少なくとも１つのＲ２は−（ＣＨ２）ｎ−Ｒ３であり、
各Ｒ３は、独立して、オルト−スチリル、メタ−スチリル、パラ−スチリル、ビニル、アクリルアミド、メタクリルアミド、アクリレート、メタクリレート、ビニルスルホネート、またはビニルスルホンアミドであり、
Ｒ３がビニル、アクリルアミド、メタクリルアミド、アクリレート、メタクリレート、ビニルスルホネート、またはビニルスルホンアミドである場合、ｎは０〜１２の整数であり、
Ｒ３がオルト−スチリル、メタ−スチリル、またはパラ−スチリルである場合、ｎは１〜１２の整数である、層。
【請求項６】
請求項４に記載の層において、前記指標化合物が式（ＩＩ）の化合物であり、
2019534157.tif 000007
式中、
ＭはＰｄ２＋またはＰｔ２＋であり、
各Ｒ１は独立してＣＦ３またはＨであり、
各Ｒ２は独立して−（ＣＨ２）ｎ−Ｒ３またはＨであり、少なくとも１つのＲ２は−（ＣＨ２）ｎ−Ｒ３であり、
各Ｒ３は、独立して、オルト−スチリル、メタ−スチリル、パラ−スチリル、ビニル、アクリルアミド、メタクリルアミド、アクリレート、メタクリレート、ビニルスルホネート、またはビニルスルホンアミドであり、
ｎは１〜１２の整数である、層。
【請求項７】
請求項１〜６のいずれか１つに記載の層において、前記粒子が、約０．１μｍ〜約５０μｍ、好ましくは約２μｍ〜約３０μｍ、さらに好ましくは約５μｍ〜約１０μｍの平均粒径を有する、層。
【請求項８】
請求項１〜７のいずれか１つに記載の層において、複数の粒子が前記担体材料中に含まれ、前記粒子が好ましくは前記担体材料中に均一に分布している、層。
【請求項９】
酸素分子を検出するための多層システムであって、前記多層システムは少なくとも第１の酸素透過性層と第２の酸素透過性層とを有し、前記第１の層は請求項１〜８のいずれか１つに記載の層であり、前記第２の層は酸素分子を検出するための指標化合物を含まない、層。
【請求項１０】
前記第２の層が多孔質ポリフッ化ビニリデンからなる、請求項９に記載の多層システム。
【請求項１１】
前記第２の層が白色に着色されている、請求項９または１０に記載の多層システム。
【請求項１２】
請求項１〜８のいずれか１つに記載の層を製造する方法であって、
（ａ）担体材料と少なくとも１つの粒子とを有する混合物を提供する工程であって、前記担体材料はポリフッ化ビニリデンまたはポリフッ化ビニリデンのコポリマーであり、前記粒子はポリマーまたはコポリマーを有し、前記粒子のポリマーまたはコポリマーは、溶媒中の酸素分子を検出するための化学的に共有結合した指標化合物を有し、前記溶媒は、前記担体材料が実質的に溶解するものの、前記粒子が実質的に溶解しないように選択される、前記提供する工程と、
（ｂ）前記混合物を攪拌しながら約１５℃〜約２５℃の温度で均質化する工程と、
（ｃ）ナイフコーティングによって前記混合物をキャリア箔に塗布する工程と、
（ｄ）暗所で約１５℃〜約２５℃の温度の非溶媒中に工程（ｃ）からの前記コーティングを有するキャリア箔を浸漬することによって前記層を析出させる工程と、
（ｅ）前記層を乾燥する工程と
を有する、方法。
【請求項１３】
請求項１２に記載の方法において、前記溶媒が、Ｎ−メチルピロリドン、ジメチルアセトアミド、ジメチルホルムアミド、ヘキサメチルリン酸トリアミド、リン酸トリメチル、リン酸トリエチル、またはジメチルスルホキシドである、方法。
【請求項１４】
請求項１２または１３に記載の方法において、前記非溶媒が、脱イオン水、メタノール、エタノール、ブタノール、またはそれらの混合物である、方法。
【請求項１５】
酸素分子を検出するための、請求項１〜８のいずれか１つに記載の層または請求項９〜１１のいずれか１つに記載の多層システムの使用。
【発明の詳細な説明】
【技術分野】
【０００１】
本発明は、酸素分子を検出するための酸素透過性層に関する。本発明はさらに、酸素分子を検出するための多層システムに関する。本発明はさらに、前記層を製造する方法、および酸素分子を検出するための層または多層システムの使用に関する。
【背景技術】
【０００２】
発光指標化合物は、酸素分子の光学的検出に使用される。当該指標化合物は、特定の波長の光を照射することによって励起することができ、吸収された光エネルギーの一部を異なる波長を有する発光放射線として放出することができる。酸素の存在下では、当該指標化合物の発光は動的に消光され、励起された指標化合物からのエネルギーは無放射的に酸素に伝達される。試験媒体に溶解した酸素の量は、指標化合物の消光または発光の減少に基づいて決定することができる。この目的のために、発光消光は、例えば発光減衰時間の測定によって、またはいわゆる位相変調技術によって検出される。適切な較正により、試験媒体中の酸素濃度は、シュテルン−フォルマー式によって記述される関係を使用して決定することができる。
【０００３】
酸素分子の定量化のために、指標化合物は多くの場合、混合または他の組み込み技術によって酸素透過性層（膜）に埋め込まれるか、またはそのような層に物理的に吸着される。センサー層とも呼ばれるこの層は、担体材料としてシリコーンまたはポリジメチルシロキサンを有することが多く、一般にゾルゲル法によって製造される。しかしながら、ゾルゲル法によって製造された層は機械的に不安定であり、そのためそれらは容易に破壊され得る。
【０００４】
多くの応用分野において、センサー層は化学的ストレスに対して安定でなければならない。
【０００５】
現在一般的な層は、いくつかの化学物質が層内に拡散し、物理的に吸着された指標化合物をポリマー層から溶解する可能性があるため、様々な化学物質における用途には適していない。指標化合物が層から溶出すると、動作時間が長くなるにつれて酸素測定の質が低下し、層の動作時間が制限される。
【０００６】
したがって、酸素測定の一貫した品質を保証し、層の動作時間を延ばすためには、層の高い化学的安定性が必要である。
【０００７】
さらに、所望の酸素含有量から逸脱した場合に直ちに介入することができるようにするために、気体または液体中の酸素分子の量をリアルタイムで監視しなければならない用途がある。これらには、例えば、飲料水中の酸素含有量、溶媒、または溶媒含有ガスの試験が含まれる。そのような用途には、極めて短い応答時間を有するセンサー層が必要とされる。
【０００８】
したがって、高い化学的安定性および熱的安定性を有し、異なる化学物質への適用を可能にし、かつ非常に短い応答時間を有する酸素分子を検出するための層が必要とされている。
【発明の概要】
【課題を解決するための手段】
【０００９】
本発明は、酸素分子を検出するための酸素透過性層に関し、前記層は少なくとも１つの粒子を有する担体材料を有し、前記担体材料は、ポリフッ化ビニリデンまたはポリフッ化ビニリデンのコポリマーであり、前記粒子はポリマーまたはコポリマーを有し、前記粒子のポリマーまたはコポリマーは、酸素分子を検出するための化学的に共有結合した指標化合物を有する。
【００１０】
本発明はさらに、酸素分子を検出するための多層システムに関し、前記多層システムは少なくとも第１の酸素透過性層と第２の酸素透過性層とを有し、前記第１の層は本発明の層であり、前記第２の層は酸素分子を検出するための指標化合物を有さない。
【００１１】
本発明はさらに、本発明の層を製造する方法に関し、この方法は、
（ａ）担体材料と少なくとも１つの粒子とを有する混合物を提供する工程であって、前記担体材料はポリフッ化ビニリデンまたはポリフッ化ビニリデンのコポリマーであり、前記粒子はポリマーまたはコポリマーを有し、前記粒子のポリマーまたはコポリマーは、溶媒中の酸素分子を検出するための化学的に共有結合した指標化合物を有し、前記溶媒は、前記担体材料が実質的に溶解するものの、前記粒子が実質的に溶解しないように選択される、前記提供する工程と、
（ｂ）前記混合物を攪拌しながら約１５℃〜約２５℃の温度で均質化する工程と、
（ｃ）ナイフコーティングによって前記混合物をキャリア箔に塗布する工程と、
（ｄ）暗所で約１５℃〜約２５℃の温度の非溶媒中に工程（ｃ）からの前記コーティングを有するキャリア箔を浸漬することによって前記層を析出させる工程と、
（ｅ）前記層を乾燥する工程と
を有する。
【００１２】
さらに、本発明は、酸素分子を検出するための本発明の層または本発明の多層システムの使用に関する。
【図面の簡単な説明】
【００１３】
【図１】図１は、本発明の層を用いた酸素分子の測定を示す。
【図２】図２は、本発明の層および本発明の多層システムを用いた、異なる酸素濃度での強度の測定を示す。
【図３】図３は、本発明の多層システムを用いた酸素分子の測定を示す。
【発明を実施するための形態】
【００１４】
第１の観点において、本発明は、酸素分子を検出するための酸素透過性層に関し、前記層は、少なくとも１つの粒子を有する担体材料を有し、前記担体材料は、ポリフッ化ビニリデンまたはポリフッ化ビニリデンのコポリマーであり、前記粒子はポリマーまたはコポリマーを有し、前記粒子のポリマーまたはコポリマーは酸素分子を検出するための化学的に共有結合した指標化合物を有する。
【００１５】
本発明による層は酸素透過性であり、したがって酸素分子の検出に適している。担体材料は、ポリフッ化ビニリデンまたはポリフッ化ビニリデンのコポリマーである。ポリフッ化ビニリデンは、ポリ二フッ化ビニリデン（ＰＶＤＦ）とも呼ばれ、複数の溶媒に対して高い化学的安定性を有する。本明細書で使用される「化学的安定性」という用語は、化合物、ポリマー、コポリマー、粒子、および他の材料の化学物質の影響に対する耐性を指す。担体材料としてポリフッ化ビニリデンまたはポリフッ化ビニリデンのコポリマーを使用するため、前記層は複数の溶媒に対して高い化学的安定性を有する。
【００１６】
本明細書で使用される「コポリマー」という用語は、２つ以上の異なるモノマーからなるポリマーを指す。
【００１７】
好ましい実施形態では、ポリフッ化ビニリデンのコポリマーはポリ（フッ化ビニリデン−コ−ヘキサフルオロプロピレン）である。
【００１８】
少なくとも１つの粒子が前記担体材料に含まれる。前記粒子は前記担体材料に機械的に固定化されている。
【００１９】
前記粒子はポリマーまたはコポリマーを有し、前記粒子のポリマーまたはコポリマーは酸素分子を検出するための化学的に共有結合した指標化合物を有する。本明細書で使用される「指標化合物」という用語は、酸素分子の存在に応答して光学特性の検出可能な変化を示す化合物を指す。酸素分子を検出するための既知の指標化合物の例は、ルテニウム錯体、並びに例えば白金（ＩＩ）メソ−テトラキス（ペンタフルオロフェニル）テトラベンゾポルフィリン、およびパラジウム（ＩＩ）メソ−テトラキス（ペンタフルオロフェニル）テトラベンゾポルフィリンのような非金属化および金属化ポルフィリンである。
【００２０】
好ましい実施形態では、前記粒子のコポリマーはターポリマーであり、これは３つの異なるモノマーまたはモノマー単位からなるコポリマーである。
【００２１】
好ましい実施形態において、前記粒子は実質的にまたは完全にポリマーまたはコポリマーからなる。
【００２２】
層に物理的に吸着されるかまたは層の担体材料に埋め込まれる指標化合物は、特に１００℃を超える温度で有機溶媒中に適用する場合には、ポリマー層材料から溶出する可能性がある。結果として、酸素測定の品質は動作時間の増加と共に低下し、層の動作寿命はかなり短くなる。さらに、測定システムは化学的および熱的ストレスの後に再較正する必要がある。しかしながら、特に化学産業における爆発性有機溶媒−酸素混合物の監視の場合、または油性の天然物質または食品の低温殺菌の場合においては、繰り返しおよび長期間の化学的および熱的ストレスに持ちこたえる層の能力が最も重要である。
【００２３】
ポリマーまたはコポリマー中の指標化合物の共有結合により、層からの前記化合物の溶解が防止される。他の要因の中でも、指標化合物の移動性は粒子への共有結合によって妨げられ、層からの前記化合物の輸送は著しく困難になる。このため、本発明による層を使用する場合、これまで使用されていた層とは対照的に、高温での化学的ストレス後の測定システムの再較正を実施する必要はない。
【００２４】
前記層の高い化学的および熱的安定性は、１００℃を超える温度においてさえも、例えばｎ−ヘプタン、エタノール、アセトニトリル、ジクロロメタン、およびアセトンのような有機溶媒中の酸素の測定のためのその使用を可能にする。
【００２５】
前記層の安定性のために、酸素測定の一貫した品質が保証され、前記層の動作時間が増加する。したがって、長期安定性および多様な適用可能性を有する酸素測定システムは、前記層の使用を通して提供され得る。
【００２６】
さらに、前記ポリマーまたはコポリマー中の前記指標化合物の共有結合は、位相反転法による前記層の製造を容易にする。この方法では、前記担体材料を最初に例えばＮ−メチルピロリドンのような溶媒に溶解し、少なくとも１つの粒子と接触させる。Ｎ−メチルピロリドンなどの溶媒は、粒子のポリマーまたはコポリマーから非共有結合した指標化合物を溶解することができる。結果として、その指標化合物の光化学的性質は、好ましくない方法で変化し得る。前記粒子のポリマーまたはコポリマーは化学的に共有結合した指標化合物を有するため、前記指標化合物が溶出するのが防止される。結果として、位相反転法を用いて信頼性のある方法で本発明による層を製造することが可能である。
【００２７】
既知のセンサー層を製造するために使用されるゾルゲル法と比較して、位相反転法はより良好な再現性を有する。さらに、ゾルゲル法によって製造された層は機械的に不安定であり、そのため表面へのわずかな損傷でさえ層を破壊することがある。これとは対照的に、本発明による層は良好な機械的安定性を有しているため、この層は複数の適用分野で使用することができる。
【００２８】
要約すると、本発明による層は、既知の層と比較してより高い機械的安定性、化学的安定性、および熱安定性を有する。
【００２９】
好ましい実施形態では、前記層は位相反転法によって製造される。良好な再現性に加えて、位相反転法の他の利点は、ポリフッ化ビニリデンおよびポリフッ化ビニリデンのコポリマーが位相反転法によって製造された場合に多孔質構造を有するという事実にある。したがって、位相反転法によって製造された本発明による層は孔を有する。本明細書で使用される「孔」という用語は、層内の空洞を指し、この空洞は少なくとも５０ｎｍのサイズまたは直径を有する。前記層の酸素透過性は前記孔のために増加する。これにより、前記層の応答時間が短縮される。
【００３０】
本発明者らは、位相反転法によって製造された本発明による層は非常に短い応答時間を有することを見出した。本明細書で使用される「応答時間」という用語は応答時間ｔ９０を指し、これは最終シグナル強度の０％から９０％へのシグナル上昇の持続時間、または１００％から１０％へのシグナル減少の持続時間を表す。本発明者らは、酸素分圧３３〜２００ミリバールの位相反転法によって製造された層の応答時間は４２〜８４ｍｓであると判断した。したがって、前記層の応答時間は１００ｍｓよりも短くなる。その結果、前記層は、気体または液体中の酸素分子の量をリアルタイムで監視しなければならない用途に特に適している。この層は、例えば爆発性混合物の監視に使用することができる。
【００３１】
前記層の短い応答時間は、気体中の酸素分子の量を測定するのに特に有利である。
【００３２】
前記層中の孔の直径が大きいほど、前記層の酸素透過性は高い。孔の最大サイズは、前記担体材料に機械的に保持されている粒子のサイズに依存する。
【００３３】
好ましい実施形態では、前記層は、約０．０５μｍ〜約２μｍ、好ましくは約０．１μｍ〜約１μｍ、さらに好ましくは約０．２μｍ〜約０．５μｍ、さらに好ましくは約０．４５μｍ〜約０．５μｍ、さらに好ましくは約０．４５μｍの直径を有する孔を有する。この孔径では、前記層は非常に良好な酸素透過性を有し、粒子は担体材料中に特に良好に捕捉されたままである。
【００３４】
指標化合物をセンサー層の担体材料中の適切に官能化されたポリマーに結合させることによって、この指標化合物を前記担体材料に直接、化学的に結合させる可能性が知られている。しかしながら、これは指標化合物の化学的修飾を必要とし、その結果として化合物の光安定性は好ましくない方法で変化し得る。本発明による層において、指標化合物は層の担体材料に直接結合していない。代わりに、本発明による層中の指標化合物は粒子のポリマーまたはコポリマー中にのみ存在する。結果として、化合物の光安定性は、センサー層の製造中に保存される。化合物の光安定性は、特に光強度が高い用途や長時間の測定に重要である。さらに、カップリングのために官能化された層のポリマーは、指標化合物がカップリング部位に到達することができるように特定の溶媒膨潤能を有しなければならない。官能化ポリマーが層の製造中にあまりにも高度に架橋されると、それらは膨潤能力を失うので、指標化合物の直接カップリングの場合にはポリマー層材料の架橋度は制限される。これとは対照的に、指標化合物を有するポリマーまたはコポリマーを含む粒子の使用は、適用領域に応じて所望どおりに層の担体材料の架橋度を設計することを容易にする。
【００３５】
酸素分子の定量化のために、前記層を透明基板、例えば透明箔に固定することができる。例えば、励起光源、光検出器、適切な光学フィルター、および分析電子機器を有する光学システムを、透明基板の後ろに配置することができる。励起光および放射光もまた導光体を通して伝達することができる。励起光源は、例えば発光ダイオード（ＬＥＤ）とすることができる。光検出器は通常フォトダイオードからなる。
【００３６】
好ましい実施形態では、前記層は、約１０μｍ〜約３００μｍ、好ましくは約５０μｍ〜約２５０μｍ、さらに好ましくは約８０μｍ〜約２００μｍの厚さを有する。
【００３７】
好ましい実施形態では、前記粒子は、第１のモノマーおよび少なくとも第２のモノマーとしての指標化合物からなるコポリマーを有し、前記第２のモノマーは、スチレン、一置換スチレン、多置換スチレン、ジビニルベンゼン、アルキルアクリレート、アルキルメタクリレート、ビスメタクリレート、アクリルアミド、ビス−アクリルアミド、ビニルスルホンアミド、Ｏ−ビニルエーテル、およびそれらの混合物からなる群から選択される。
【００３８】
一置換スチレンは、例えば、オルト−ビニルトルエン、メタ−ビニルトルエン、パラ−ビニルトルエン、２−メチルスチレン、３−メチルスチレン、４−メチルスチレン、α−メチルスチレン（２−フェニルプロペン）、β−メチルスチレン（１−プロペニルベンゼン）、２−エチルスチレン、３−エチルスチレン、４−エチルスチレン、メタ−イソプロピルスチレン、パラ−イソプロピルスチレン、メタ−イソブチルスチレン、パラ−アミノスチレン、またはパラ−アセチルスチレンであり得る。
【００３９】
多置換スチレンは、例えば、２，４−ジメチルスチレン、２，５−ジメチルスチレン、３，４−ジメチルスチレン、３，５−ジメチルスチレン、２，４，５−トリメチルスチレン、または２，４，６−トリメチルスチレンであり得る。
【００４０】
ジビニルベンゼンは、オルト−ジビニルベンゼン、メタ−ジビニルベンゼン、パラ−ジビニルベンゼン、またはオルト−、メタ−、およびパラ−ジビニルベンゼンの混合物であり得る。ジビニルベンゼンは、好ましくは、メタ−ジビニルベンゼン、パラ−ジビニルベンゼン、またはメタ−およびパラ−ジビニルベンゼンの混合物である。
【００４１】
アルキルアクリレートは、例えば、メチルアクリレート、エチルアクリレート、イソプロピルアクリレート、ｎ−ブチルアクリレートイソブチルアクリレート、ビス−（ジメチルアミノ）−イソプロピルアクリレート、または１，１，１，３，３，３−ヘキサフルオロイソプロピルアクリレートであり得る。
【００４２】
アルキルメタクリレートは、例えば、メチルメタクリレート、エチルメタクリレート、２−ヒドロキシエチルメタクリレート、イソプロピルメタクリレート、ｎ−ブチルメタクリレート、イソブチルメタクリレート、ビス−（ジメチルアミノ）−イソプロピルメタクリレート、または１，１，１，３，３，３−ヘキサフルオロイソプロピルメタクリレートであり得る。
【００４３】
ビスアクリルアミドは、Ｎ，Ｎ’−メチレンビスアクリルアミドとも呼ばれる。
【００４４】
Ｏ−ビニルエーテルは、例えば、メチルビニルエーテル、エチルビニルエーテル、アリルビニルエーテル、イソプロピルビニルエーテル、ブチルビニルエーテル、イソブチルビニルエーテル、ｔｅｒｔ−ブチルビニルエーテル、ヒドロキシブチルビニルエーテル、フェニルビニルエーテル、ベンジルビニルエーテル、シクロヘキシルビニルエーテル、またはブタンジオールジビニルエーテルであり得る。
【００４５】
好ましい実施形態において、前記第２のモノマーはスチレンとジビニルベンゼンとの混合物である。
【００４６】
コポリマーの性質、例えばコポリマーの架橋度は、第２のモノマーから選択するのに利用できる単位の異なる化学的性質を通して制御することができる。
【００４７】
特に好ましい実施形態では、前記粒子のコポリマーはターポリマーであり、これは第１のモノマー、第２のモノマー、および第３のモノマーとしての指標化合物からなる。好ましくは、第２のモノマーはスチレン、一置換スチレン、多置換スチレン、アクリル酸アルキル、メタクリル酸アルキル、アクリルアミド、ビニルスルホンアミド、およびＯ−ビニルエーテルからなる群から選択され、第３のモノマーはジビニルベンゼン、ビスメタクリレート、およびビス−アクリルアミドからなる群から選択される。この場合、第３のモノマーは架橋剤として働く。
【００４８】
好ましい実施形態では、前記指標化合物は式（Ｉ）の化合物であり、
【化１】
2019534157.tif 000003
式中、
ＭはＰｄ２＋またはＰｔ２＋であり、
各Ｒ１は独立してＣＦ３またはＨであり、
各Ｒ２は独立して−（ＣＨ２）ｎ−Ｒ３またはＨであり、少なくとも１つのＲ２は−（ＣＨ２）ｎ−Ｒ３であり、
各Ｒ３は、独立して、オルト−スチリル、メタ−スチリル、パラ−スチリル、ビニル、アクリルアミド、メタクリルアミド、アクリレート、メタクリレート、ビニルスルホネート、またはビニルスルホンアミドであり、
Ｒ３がビニル、アクリルアミド、メタクリルアミド、アクリレート、メタクリレート、ビニルスルホネート、またはビニルスルホンアミドである場合、ｎは０〜１２の整数であり、
Ｒ３がオルト−スチリル、メタ−スチリル、またはパラ−スチリルである場合、ｎは１〜１２の整数である。
【００４９】
式（Ｉ）の化合物は、例えば、
白金（ＩＩ）−５，１０，１５，２０−テトラ（ｐ−（３−（４−ビニルフェニル）プロピル）フェニル）−テトラベンゾポルフィリン、
白金（ＩＩ）−５，１０，１５，２０−テトラ（ｐ−（５−メタクリルアミドペンチル）フェニル）−テトラベンゾポルフィリン、
パラジウム（ＩＩ）−５，１０，１５，２０−テトラ（ｐ−（５−メタクリルアミドペンチル）フェニル）−テトラベンゾポルフィリン、
白金（ＩＩ）−５，１０，１５，２０−テトラ（ｐ−（６−アクリロイルオキシヘキシル）フェニル）−テトラベンゾポルフィリン、または
白金（ＩＩ）−５，１０，１５，２０−テトラ（ｐ−ビニルフェニル）−テトラベンゾポルフィリン
であり得る。
【００５０】
式（Ｉ）の化合物は、例えば、
白金（ＩＩ）−５，１０，１５，２０−テトラ（ｐ−（４−アクリロイルオキシブチル）フェニル）−２２，７２，１２２，１７２−テトラ（トリフルオロメチル）−テトラベンゾポルフィリン、
白金（ＩＩ）−５，１０，１５，２０−テトラ（ｐ−（４−アクリロイルオキシブチル）フェニル）−２２，７３，１２２，１７３−テトラ（トリフルオロメチル）−テトラベンゾポルフィリン、
白金（ＩＩ）−５，１０，１５，２０−テトラ（ｐ−（４−アクリロイルオキシブチル）フェニル）−２２，７２，１２３，１７３−テトラ（トリフルオロメチル）−テトラベンゾポルフィリン、および
白金（ＩＩ）−５，１０，１５，２０−テトラ（ｐ−（４−アクリロイルオキシブチル）フェニル）−２２，７２，１２２，１７３−テトラ（トリフルオロメチル）−テトラベンゾポルフィリン
の位置異性体混合物であり得る。
【００５１】
式（Ｉ）の化合物は、例えば、
パラジウム（ＩＩ）−５，１０，１５，２０−テトラ（ｐ−（３−アクリルアミドプロピル）フェニル）−２２，７２，１２２，１７２−テトラ（トリフルオロメチル）−テトラベンゾポルフィリン、
パラジウム（ＩＩ）−５，１０，１５，２０−テトラ（ｐ−（３−アクリルアミドプロピル）フェニル）−２２，７３，１２２，１７３−テトラ（トリフルオロメチル）−テトラベンゾポルフィリン、
パラジウム（ＩＩ）−５，１０，１５，２０−テトラ（ｐ−（３−アクリルアミドプロピル）フェニル）−２２，７２，１２３，１７３−テトラ（トリフルオロメチル）−テトラベンゾポルフィリン、
パラジウム（ＩＩ）−５，１０，１５，２０−テトラ（ｐ−（３−アクリルアミドプロピル）フェニル）−２２，７２，１２２，１７３−テトラ（トリフルオロメチル）−テトラベンゾポルフィリン、
の位置異性体混合物であり得る。
【００５２】
式（Ｉ）の化合物が化学的に共有結合しているコポリマーは、例えば、ポリ（白金（ＩＩ）−５，１０，１５，２０−テトラ（ｐ−ビニルフェニル）−テトラベンゾポルフィリン−コ−ジビニルベンゼン）である。
【００５３】
式（Ｉ）の化合物が化学的に共有結合しているターポリマーは、例えば、ポリ（白金（ＩＩ）−５，１０，１５，２０−テトラ（ｐ−ビニルフェニル）−テトラベンゾポルフィリン−コ−スチレン−コ−ジビニルベンゼン）またはポリ（白金（ＩＩ）−５，１０，１５，２０−テトラ（ｐ−（６−アクリロイルオキシヘキシル）フェニル）−テトラベンゾポルフィリン−ｃｏ−スチレン−ｃｏ−ジビニルベンゼン）である。
【００５４】
好ましい実施形態では、前記指標化合物は式（ＩＩ）の化合物であり、
【化２】
2019534157.tif 000004
式中、
ＭはＰｄ２＋またはＰｔ２＋であり、
各Ｒ１は独立してＣＦ３またはＨであり、
各Ｒ２は独立して−（ＣＨ２）ｎ−Ｒ３またはＨであり、少なくとも１つのＲ２は−（ＣＨ２）ｎ−Ｒ３であり、
各Ｒ３は、独立して、オルト−スチリル、メタ−スチリル、パラ−スチリル、ビニル、アクリルアミド、メタクリルアミド、アクリレート、メタクリレート、ビニルスルホネート、またはビニルスルホンアミドであり、
ｎは１〜１２の整数である。
【００５５】
式（ＩＩ）の化合物は、例えば、
白金（ＩＩ）−５，１０，１５，２０−テトラ（４’−（３−アクリルアミドプロピル）−２，３，５，６−テトラフルオロ−［１，１’−ビフェニル］−４−イル）−テトラベンゾポルフィリン、
パラジウム（ＩＩ）−５，１０，１５，２０−テトラ（２，３，５，６−テトラフルオロ−４’−（メタクリロイルオキシ）−［１，１’−ビフェニル］−４−イル）−テトラベンゾポルフィリン、
白金（ＩＩ）−５，１０，１５，２０−テトラ（２，３，５，６−テトラフルオロ−４’−ビニル−［１，１’−ビフェニル］−４−イル）−テトラベンゾポルフィリン、または
白金（ＩＩ）−５，１０，１５，２０−テトラ（２，３，５，６−テトラフルオロ−４’−（ウンデカ−１０−エン−１−イル）−［１，１’−ビフェニル］−４）−イル）−テトラベンゾポルフィリン
であり得る。
【００５６】
式（ＩＩ）の化合物は、例えば、
白金（ＩＩ）−５，１０，１５，２０−テトラ（２，３，５，６−テトラフルオロ−４’−ビニル−［１，１’−ビフェニル］−４−イル）−２２，７２，１２２，１７２−テトラ（トリフルオロメチル）−テトラベンゾポルフィリン、
白金（ＩＩ）−５，１０，１５，２０−テトラ（２，３，５，６−テトラフルオロ−４’−ビニル−［１，１’−ビフェニル］−４−イル）−２２，７２，１２３，１７３−テトラ（トリフルオロメチル）−テトラベンゾポルフィリン、
白金（ＩＩ）−５，１０，１５，２０−テトラ（２，３，５，６−テトラフルオロ−４’−ビニル−［１，１’−ビフェニル］−４−イル）−２２，７３，１２２，１７３−テトラ（トリフルオロメチル）−テトラベンゾポルフィリン、および
白金（ＩＩ）−５，１０，１５，２０−テトラ（２，３，５，６−テトラフルオロ−４’−ビニル−［１，１’−ビフェニル］−４−イル）−２２，７２，１２２，１７３−テトラ（トリフルオロメチル）−テトラベンゾポルフィリン
の位置異性体混合物であり得る。
【００５７】
式（ＩＩ）の化合物が化学的に共有結合しているコポリマーは、例えば、ポリ（白金（ＩＩ）−５，１０，１５，２０−テトラ（４’−（３−アクリルアミドプロピル）−２，３，５，６−テトラフルオロ−［１，１’−ビフェニル］−４−イル）−テトラベンゾポルフィリン−コ−ジビニルベンゼン）である。
【００５８】
式（ＩＩ）の化合物が化学的に共有結合しているターポリマーは、例えば、ポリ（白金（ＩＩ）−５，１０，１５，２０−テトラ（４’−（３−アクリルアミドプロピル）−２，３，５，６−テトラフルオロ−［１，１’−ビフェニル］−４−イル）−テトラベンゾポルフィリン−コ−スチレン−コ−ジビニルベンゼン）、またはポリ（パラジウム（ＩＩ）−５，１０，１５，２０−テトラ（２，３，５，６−テトラフルオロ−４’−（メタクリロイルオキシ）−［１，１’−ビフェニル］−４−イル）−テトラベンゾポルフィリン−コ−スチレン−コ−ジビニルベンゼン）である。
【００５９】
式（Ｉ）および（ＩＩ）の化合物は、本発明による層のための指標化合物として特に適している。Ｒ３は、前記化合物の重合、特にフリーラジカル重合を可能にする重合性単位である。結果として、前記化合物はコポリマー中で共有結合することができる。重合反応は、フリーラジカル重合、アニオン重合、またはカチオン重合であり得る。
【００６０】
式（Ｉ）および（ＩＩ）の化合物は近赤外領域で発光し、かつ高い光安定性および非常に良好な量子効率を有する。本明細書で使用される「光安定性」という用語は、光の作用下での化合物の安定性を指す。これに関連して、高い光安定性は、光の作用が化合物の破壊および／または光退色をもたらさないか、またはわずかな程度しかもたらさないことを意味する。化合物の光退色または退色は、光の作用による化合物の破壊によって引き起こされる化合物の発光強度の減少を意味する。
【００６１】
式（Ｉ）および（ＩＩ）の化合物は、白金（ＩＩ）メソ−テトラキス（ペンタフルオロフェニル）テトラベンゾポルフィリン、およびパラジウム（ＩＩ）メソ−テトラキス（ペンタフルオロフェニル）テトラベンゾポルフィリンのような構造的に関連する既知の指標化合物と比較して、酸化性物質に関してより高い化学的安定性を有する。酸化性物質の例には、次亜塩素酸ナトリウムおよび／または次亜塩素酸カリウム、過酢酸、過蟻酸、過プロピオン酸、過酸化水素、および溶解二酸化塩素の溶液が含まれる。したがって、式（Ｉ）または（ＩＩ）の化合物を使用すると、前記層はさらに、酸化性物質に関して高い化学的安定性を有する。
【００６２】
好ましい実施形態において、前記粒子は、約０．１μｍ〜約５０μｍ、好ましくは約２μｍ〜約３０μｍ、さらに好ましくは約５μｍ〜約１０μｍの平均粒径を有する。
【００６３】
好ましい実施形態では、複数の粒子が前記担体材料中に含まれ、前記粒子は好ましくは前記担体材料中に均一に分布している。前記粒子が均一に分布しているため、前記担体材料中で前記粒子が凝集することはない。前記粒子の凝集は、前記層の応答時間の増加を招き得る。
【００６４】
より良いシグナル品質を達成するために、本発明による層は、指標化合物を含まない１またはそれ以上の追加の酸素透過性層を備えることができる。
【００６５】
第２の態様では、本発明は酸素分子を検出するための多層システムに関し、前記多層システムは少なくとも第１の酸素透過性層と第２の酸素透過性層とを有し、第１の層は本発明による層であり、第２の層は酸素分子を検出するための指標化合物を含まない。
【００６６】
本発明者らは、本発明による多層システムも１００ｍｓ未満の非常に短い応答時間を有することを見出した。その結果、前記多層システムは、酸素含有量をリアルタイムで監視するために使用することができる。
【００６７】
第２の層は好ましくは第１の層に適用される。第１の層に適用される第２の層は、例えば、第１の層が、試験される媒体と直接接触するのを避けるために保護層として働くことができる。その結果、第１の層は機械的損傷から保護される。さらに、第２の層は酸素分子を検出するための指標化合物を含まないので、指標化合物と試験される媒体の成分との化学反応が防止される。
【００６８】
第２の層は、例えば、ポリフッ化ビニリデン、ポリテトラフルオロエチレン、酢酸セルロース、または硝酸セルロースからなることができる。
【００６９】
好ましい実施形態では、第２の層はポリフッ化ビニリデン、好ましくは多孔質ポリフッ化ビニリデンからなる。多孔質ポリフッ化ビニリデンは、良好な酸素透過性および複数の溶媒に対する高い化学的安定性を有する。
【００７０】
好ましい実施形態において、第２の層は白色に着色されている。結果として、前記多層システムの発光効率が改善される。
【００７１】
好ましい実施形態では、第２の層は、約１０μｍ〜約３００μｍ、好ましくは約１０μｍ〜約２００μｍ、さらに好ましくは約４５μｍ〜約１３０μｍの厚さを有する。
【００７２】
好ましい実施形態では、前記多層システムは、酸素分子を検出するための指標化合物を含まない第３の酸素透過性層をさらに有する。第３の層は、好ましくは第２の層に適用される。第３の層は、前記多層システムの使用中に、試験される媒体と接触するのが好ましく、黒色に着色されている。その結果、外光の侵入が防止される。
【００７３】
第３の態様では、本発明は、本発明による層を製造する方法に関し、その方法は、
（ａ）担体材料と少なくとも１つの粒子とを有する混合物を提供する工程であって、前記担体材料はポリフッ化ビニリデンまたはポリフッ化ビニリデンのコポリマーであり、前記粒子はポリマーまたはコポリマーを有し、前記粒子のポリマーまたはコポリマーは、溶媒中の酸素分子を検出するための化学的に共有結合した指標化合物を有し、前記溶媒は、前記担体材料が実質的に溶解するものの、前記粒子が実質的に溶解しないように選択される、前記提供する工程と、
（ｂ）前記混合物を攪拌しながら約１５℃〜約２５℃の温度で均質化する工程と、
（ｃ）ナイフコーティングによって前記混合物をキャリア箔に塗布する工程と、
（ｄ）暗所で約１５℃〜約２５℃の温度の非溶媒中に工程（ｃ）からの前記コーティングを有するキャリア箔を浸漬することによって前記層を析出させる工程と、
（ｅ）前記層を乾燥する工程と
を有する。
【００７４】
本発明による方法は、位相反転法である。位相反転法では、溶媒は、担体材料が実質的に溶解するものの、粒子は実質的に溶解しないように選択されなければならない。したがって、非溶媒は、担体材料が実質的にその中に溶解しないように選択される。
【００７５】
既知のセンサー層を製造するゾル−ゲル法と比較して、位相反転法はより良好な再現性を有する。さらに、ゾル−ゲル法によって製造された層は機械的に不安定であり、そのためその層は容易に損傷を受けることがある。これとは対照的に、本発明による層は良好な機械的安定性を有しているため、この層は複数の適用分野で使用することができる。
【００７６】
前記粒子は最初にできるだけ均一に前記担体材料中に分布している。この目的のために、前記混合物を撹拌しながら約１５℃〜約２５℃の温度、例えば２０℃でインキュベートする。均質化する工程は数時間、例えば４時間実施することができる。
【００７７】
前記キャリア箔上への前記混合物のナイフコーティングは、例えば金属製のドクターブレードを用いて実施することができる。前記ナイフコーティングは、好ましくは約１５℃〜約２５℃の温度、例えば２０℃で行われる。
【００７８】
前記キャリア箔は、例えば、ポリプロピレン箔またはポリフッ化ビニリデン箔であり得る。
【００７９】
工程（ｃ）からのコーティングを有するキャリア箔を非溶媒中に浸漬することによって、前記溶媒は溶液になり、前記コーティングは層として沈殿しながら孔を形成する。
【００８０】
前記層の乾燥は、例えば９０℃の温度で行うことができる。好ましくは、前記乾燥は乾燥キャビネットまたはオーブン中で行われる。乾燥する工程は数時間、例えば１６時間実施することができる。
【００８１】
乾燥後、前記層を前記キャリア箔から剥離することができ、または多層システムとしてキャリア箔と一緒に使用することができる。
【００８２】
好ましい実施形態では、前記溶媒は、Ｎ−メチルピロリドン、ジメチルアセトアミド、ジメチルホルムアミド、ヘキサメチルリン酸トリアミド、リン酸トリメチル、リン酸トリエチル、またはジメチルスルホキシド、好ましくはジメチルアセトアミドである。
【００８３】
好ましい実施形態において、前記非溶媒は脱イオン水、メタノール、エタノール、ブタノール、またはそれらの混合物、好ましくは脱イオン水である。
【００８４】
別の態様において、本発明は、酸素分子の検出のための、好ましくは酸素分子の定量的検出のための、本発明による層の使用または本発明による多層システムの使用に関する。
【００８５】
前記酸素分子は、固体、気体、または液体の媒体で識別できる。好ましい実施形態において、前記層または前記多層システムは有機溶媒の蒸気中の酸素の測定に使用される。別の実施形態では、溶存酸素分子は液体媒体中、好ましくは有機溶媒中で測定される。
【００８６】
実施例
【実施例１】
【００８７】
位相反転法による酸素分子測定のための層および二層システムの製造
準備
【表１】
2019534157.tif 000005
【００８８】
ポリフッ化ビニリデン（ＰＶＤＦ）の１．００ｇのペレットを１５ｍｌのＮ−メチルピロリドンに溶解した。完全に溶解した後、４３０ｍｇのポリ（白金（ＩＩ）−５，１０，１５，２０−テトラ（ｐ−（６−アクリロキシヘキシル）フェニル）−テトラベンゾポルフィリン−コ−スチレン−コ−ジビニルベンゼン）の粒子を添加して少なくともさらに４時間攪拌した。次いで、均質な塊を、実験用ドクターブレード（２００マイクロメートル設定）を使用してポリプロピレンキャリア箔上に層または単層膜を製造するためにナイフコーティングし、または多孔質ＰＶＤＦホイル上に二層システムまたは二層膜を製造するためにナイフコーティングした。その直後に、コーティングと共に当該ホイルを脱イオン水で満たされた水槽に浸し、少なくとも１２時間暗所に放置して沈殿させた。次に前記膜をオーブン中で９０℃で１６時間乾燥させた。
【実施例２】
【００８９】
分子酸素を測定するための層の使用
実施例１からの層の応答時間を試験するために、１６０ミリバールの低圧（０．００に正規化）と９６０ミリバールの大気圧（１．００に正規化）との間で非常に速い圧力変化を実施した。測定中、高速圧力センサー（PAA-M5 HB, Keller AG,スイス, Winterthur）を用いて圧力変化を同時に測定した。測定値は、４２ｍｓごとに両方のセンサー（圧力センサーと酸素センサー）について記録した。結果をわかりやすくするために、実験的に得られた位相のデータも同様に正規化され、グラフにまとめた（図１）。圧力センサーの測定値は×印で示した。酸素分圧に対応する位相変化の測定値は黒い四角で表した。０．００から１．００への圧力変化により、位相は２つの測定値（２×４２ｍｓ＝８４ｍｓ）内で変化し、これは酸素分圧３３〜２００ｍｂａｒの応答時間（ｔ９０）が４２〜８４ｍｓであることを意味する。その結果、酸素分圧に対応する位相変化は、１００ｍｓ未満で前記層によって達成される。
【実施例３】
【００９０】
酸素分子の測定のための二層システムの使用
実施例１からの２層システムは、酸素分子の測定にも同様に使用される。位相反転法で同時にキャリア箔として使用される第２の層は、酸素分子の妨げのない拡散を可能にする厚さ１３０μｍの多孔質の白色ＰＶＤＦ膜で構成される。図２は、室温で異なる酸素濃度における単層層（黒いバー）と比較した、２層システム（濃いバー）の強度の改善を示す。強度はボルトで測定した。フォトダイオードを検出器として使用した。励起光源として、繰り返し周波数８ｋＨｚで波長約５００ｎｍの放射線を放射する発光ダイオードを使用した。図３は、実施例２と同様に実施した２層システムの応答時間の決定を示す。結果は、単層層と比較して、応答時間（ｔ９０）を減少させることなく、２層システムでは２倍以上の強度の増加が達成されたことを示した。その結果、酸素分圧に対応する位相変化もまた、２層システムによって１００ｍｓ未満で達成された。
【図１】
2019534157.tif 000008
【図２】
2019534157.tif 000009
【図３】
2019534157.tif 000010
【国際調査報告】
2019534157.tif 000011
2019534157.tif 000012
2019534157.tif 000013
2019534157.tif 000014